(57)【要約】【課題】光の透過率に優れるとともに、濃色の高級感のある外観を呈する時計用文字板を提供すること、また、当該時計用文字板を備えた時計を提供すること。【解決手段】本発明の時計用文字板１は、光透過性を有する材料で構成された基板２と、入射した光の少なくとも一部を吸収する機能を有するとともに、所定のパターンで設けられた第１の開口部３１を有する光吸収膜３と、光吸収膜３と基板２との間に設けられ、所定のパターンで設けられた第２の開口部４１を有する金属被膜（反射膜）４とを備えており、基板２を平面視した際に、第１の開口部３１が、第２の開口部４１に重なるように設けられていることを特徴とする。【選択図】図１
2008164526.tif 000002
【特許請求の範囲】
【請求項１】
入射した光の一部を透過する時計用文字板であって、
光透過性を有する材料で構成された基板と、
入射した光の少なくとも一部を吸収する機能を有するとともに、所定のパターンで設けられた第１の開口部を有する光吸収膜と、
前記光吸収膜と前記基板との間に設けられ、光を反射する機能を有するとともに、所定のパターンで設けられた第２の開口部を有する反射膜とを備え、
前記基板を平面視した際に、前記第１の開口部が、前記第２の開口部に重なるように設けられていることを特徴とする時計用文字板。
【請求項２】
前記基板を平面視した際の、前記光吸収膜において前記第１の開口部が設けられた面積率としての第１の開口率が、前記反射膜において前記第２の開口部が設けられた面積率としての第２の開口率よりも小さい請求項１に記載の時計用文字板。
【請求項３】
前記第１の開口率をＸ１［％］、前記第２の開口率をＸ２［％］としたとき、１．１０≦Ｘ２／Ｘ１≦１．１５の関係を満足する請求項２に記載の時計用文字板。
【請求項４】
前記基板を平面視した際の、前記光吸収膜において前記第１の開口部が設けられた面積率としての第１の開口率が１５〜４０％である請求項１ないし３のいずれかに記載の時計用文字板。
【請求項５】
前記基板を平面視した際の、前記反射膜において前記第２の開口部が設けられた面積率としての第２の開口率が２０〜６０％である請求項１ないし４のいずれかに記載の時計用文字板。
【請求項６】
前記基板を平面視した際に、前記第１の開口部と前記第２の開口部とが重なり合う面積率としての全開口率が１５〜４０％である請求項１ないし５のいずれかに記載の時計用文字板。
【請求項７】
前記第２の開口部の幅Ｗ２［μｍ］と、前記第１の開口部の幅Ｗ１［μｍ］との差（Ｗ２−Ｗ１）が、１〜２０μｍである請求項１ないし６のいずれかに記載の時計用文字板。
【請求項８】
前記反射膜は、ＡｇおよびＡｌよりなる群から選択される少なくとも１種を含む材料で構成されたものである請求項１ないし７のいずれかに記載の時計用文字板。
【請求項９】
前記光吸収膜についての、前記第１の開口部が設けられていない部位での光の透過率が２％以下である請求項１ないし８のいずれかに記載の時計用文字板。
【請求項１０】
前記光吸収膜についての、前記第１の開口部が設けられていない部位における、ＪＩＳ  Ｚ  ８９０２で規定されるキセノン白色光を光源として用いた場合の光の吸収率が８０％以上である請求項１ないし９のいずれかに記載の時計用文字板。
【請求項１１】
前記光吸収膜は、黒色を呈するものである請求項１ないし１０のいずれかに記載の時計用文字板。
【請求項１２】
前記反射膜の平均厚さが、０．００５〜２．５μｍである請求項１ないし１１のいずれかに記載の時計用文字板。
【請求項１３】
前記光吸収膜の平均厚さが、０．２〜６０μｍである請求項１ないし１２のいずれかに記載の時計用文字板。
【請求項１４】
時計用文字板は、太陽電池を備えた時計用のものである請求項１ないし１３のいずれかに記載の時計用文字板。
【請求項１５】
請求項１ないし１４のいずれかに記載の時計用文字板を備えたことを特徴とする時計。
【発明の詳細な説明】
【技術分野】
【０００１】
本発明は、時計用文字板および時計に関する。
【背景技術】
【０００２】
時計は、実用品としての機能が求められるとともに、装飾品としての装飾性（美的外観）が求められる。特に、太陽電池を備えたソーラー時計では、文字板（ソーラー時計用文字板）の下に太陽電池（ソーラーセル）が配置される場合に、文字板について、優れた光透過性等とともに、装飾品としての装飾性（美的外観）が求められる。
具体的には、ソーラー時計用文字板は、光透過性に関して、時計を駆動するのに十分な量の光を、その下部に配置された太陽電池に透過して供するものである一方、装飾品としての装飾性も求められる。
【０００３】
従来、ソーラー時計では、太陽電池に十分な光量の光を入射させるために、太陽電池そのものを文字板として利用したり、太陽電池上に有色の部材（特に濃色の部材）が配されないように文字板の形状を設計してきた。しかしながら、このような時計では、装飾品としての美的外観に劣っており、特に、高級感を持たせることが困難であった。
一方、高級感、装飾性を向上させる目的で、セラミックス粉末とバインダーとの混合物を用いて成形、焼結して製造される文字板が提案されている（例えば、特許文献１参照）。このような構成にすることにより、所定の反射率で外光を反射しつつ、入射した光の一部を透過させることができる。その結果、光沢感のある文字板を得ることができる。
【０００４】
その一方で、黒色のような落ち着いた色調、外観を呈する文字板をソーラー時計に適用することについての要望がある。しかしながら、黒色のような光吸収率の高い色調では、光の透過性と優れた外観とを両立することができなかった。すなわち、黒色のような光の吸収率の高い色調の材料を用いた場合、通常、十分な光の透過率を確保することができず、また、光の透過率を向上させるために、着色剤の含有率の低い材料を用いた場合、十分に深い色調を実現することができず、時計用文字板の高級感が低下してしまう。
【０００５】
【特許文献１】特開平１０−３９０４８号公報
【発明の開示】
【発明が解決しようとする課題】
【０００６】
本発明の目的は、光の透過率に優れるとともに、濃色の高級感のある外観を呈する時計用文字板を提供すること、また、当該時計用文字板を備えた時計を提供することにある。
【課題を解決するための手段】
【０００７】
このような目的は、下記の本発明により達成される。
本発明の時計用文字板は、入射した光の一部を透過する時計用文字板であって、
光透過性を有する材料で構成された基板と、
入射した光の少なくとも一部を吸収する機能を有するとともに、所定のパターンで設けられた第１の開口部を有する光吸収膜と、
前記光吸収膜と前記基板との間に設けられ、光を反射する機能を有するとともに、所定のパターンで設けられた第２の開口部を有する反射膜とを備え、
前記基板を平面視した際に、前記第１の開口部が、前記第２の開口部に重なるように設けられていることを特徴とする。
これにより、光の透過率に優れるとともに、濃色の高級感のある外観を呈する時計用文字板を提供することができる。
【０００８】
本発明の時計用文字板では、前記基板を平面視した際の、前記光吸収膜において前記第１の開口部が設けられた面積率としての第１の開口率が、前記反射膜において前記第２の開口部が設けられた面積率としての第２の開口率よりも小さいことが好ましい。
これにより、時計用文字板の美的外観（高級感）を特に優れたものとすることができる。
本発明の時計用文字板では、前記第１の開口率をＸ１［％］、前記第２の開口率をＸ２［％］としたとき、１．１０≦Ｘ２／Ｘ１≦１．１５の関係を満足することが好ましい。
これにより、光の透過率を十分優れたものとしつつ、時計用文字板の美的外観（高級感）を特に優れたものとすることができる。
【０００９】
本発明の時計用文字板では、前記基板を平面視した際の、前記光吸収膜において前記第１の開口部が設けられた面積率としての第１の開口率が１５〜４０％であることが好ましい。
これにより、光の透過率を十分優れたものとしつつ、時計用文字板の美的外観（高級感）を特に優れたものとすることができる。
【００１０】
本発明の時計用文字板では、前記基板を平面視した際の、前記反射膜において前記第２の開口部が設けられた面積率としての第２の開口率が２０〜６０％であることが好ましい。
これにより、光の透過率を十分優れたものとしつつ、時計用文字板の美的外観（高級感）を特に優れたものとすることができる。
【００１１】
本発明の時計用文字板では、前記基板を平面視した際に、前記第１の開口部と前記第２の開口部とが重なり合う面積率としての全開口率が１５〜４０％であることが好ましい。
これにより、光の透過率を十分優れたものとしつつ、時計用文字板の美的外観（高級感）を特に優れたものとすることができる。
本発明の時計用文字板では、前記第２の開口部の幅Ｗ２［μｍ］と、前記第１の開口部の幅Ｗ１［μｍ］との差（Ｗ２−Ｗ１）が、１〜２０μｍであることが好ましい。
これにより、光の透過率を十分優れたものとしつつ、時計用文字板の美的外観（高級感）を特に優れたものとすることができる。
【００１２】
本発明の時計用文字板では、前記反射膜は、ＡｇおよびＡｌよりなる群から選択される少なくとも１種を含む材料で構成されたものであることが好ましい。
これにより、光の透過率を特に優れたものとすることができる。
本発明の時計用文字板では、前記光吸収膜についての、前記第１の開口部が設けられていない部位での光の透過率が２％以下であることが好ましい。
これにより、時計用文字板の美的外観（高級感）を特に優れたものとすることができる。
【００１３】
本発明の時計用文字板では、前記光吸収膜についての、前記第１の開口部が設けられていない部位における、ＪＩＳ  Ｚ  ８９０２で規定されるキセノン白色光を光源として用いた場合の光の吸収率が８０％以上であることが好ましい。
これにより、時計用文字板の美的外観（高級感）を特に優れたものとすることができる。
本発明の時計用文字板では、前記光吸収膜は、黒色を呈するものであることが好ましい。
これにより、時計用文字板の美的外観（高級感）を特に優れたものとすることができる。
【００１４】
本発明の時計用文字板では、前記反射膜の平均厚さが、０．００５〜２．５μｍであることが好ましい。
これにより、時計用文字板の美的外観（高級感）を十分に優れたものとしつつ、光の透過率を特に優れたものとすることができる。
本発明の時計用文字板では、前記光吸収膜の平均厚さが、０．２〜６０μｍであることが好ましい。
これにより、光の透過率を十分優れたものとしつつ、時計用文字板の美的外観（高級感）を特に優れたものとすることができる。
本発明の時計用文字板は、太陽電池を備えた時計用のものであることが好ましい。
太陽電池を備えた時計用文字板（ソーラ時計用文字板）は、特に優れた光の透過性が求められるとともに、優れた美的外観等も求められるが、本発明によればこれらの要件を同時に満足することができる。
【００１５】
本発明の時計は、本発明の時計用文字板を備えたことを特徴とする。
これにより、濃色の高級感のある外観を呈する時計用文字板を備えた時計を提供することができる。また、外部からの光を有効に利用することが可能な時計（例えば、ソーラー時計等）を提供することができる。
【発明の効果】
【００１６】
本発明によれば、光の透過率に優れるとともに、濃色の高級感のある外観を呈する時計用文字板を提供すること、また、当該時計用文字板を備えた時計を提供することができる。
【発明を実施するための最良の形態】
【００１７】
以下、本発明の好適な実施形態について、添付図面を参照しつつ説明する。なお、本明細書で参照する図面は、構成の一部を強調して示したものであり、実際の寸法等を正確に反映したものではない。
＜時計用文字板＞
まず、本発明の時計用文字板の好適な実施形態について説明する。
図１は、本発明の時計用文字板の好適な実施形態を示す断面図、図２は、本発明の時計用文字板の好適な実施形態を示す平面図、図３は、光吸収膜が有する開口部の形状（パターン）の一例を説明するための模式的な平面図、図４は、光吸収膜が有する開口部の形状（パターン）の他の一例を説明するための模式的な平面図である。
【００１８】
図１に示すように、本実施形態の時計用文字板１は、基板（基材）２と、光吸収膜３と、反射膜（金属被膜）４と、酸化物被膜５とを有している。時計用文字板１は、通常、基板２の光吸収膜３、反射膜（金属被膜）４で被覆された面側（図１中上側）が、観察者側を向くようにして用いられるものである。以下の説明では、図１中、上側を「（外光の）入射側」、図１中の下側を「（外光の）出射側」として説明する（後述する図５についても同様）。
【００１９】
［基板］
基板２は、光透過性を有する材料で構成されたものである。
基板２についての光の透過率は、８０％以上であるのが好ましく、９０％以上であるのがより好ましい。このように、基板２についての光の透過率が十分に高いものであることにより、時計用文字板１全体としての光の透過率を十分に高いものとすることができる。なお、本明細書においては、特に断りのない限り、光の透過率とは、ＪＩＳ  Ｚ  ８９０２で規定されるキセノン白色光を光源として用いた場合についての、光の透過率のことを指す。また、本明細書においては、光の反射率、吸収率についても、上記と同様に、特に断りのない限り、それぞれ、ＪＩＳ  Ｚ  ８９０２で規定されるキセノン白色光を光源として用いた場合についての、反射率、吸収率のことを指す。
【００２０】
基板２を構成する材料としては、例えば、各種プラスチック材料、各種ガラス材料等が挙げられるが、プラスチック材料で構成されたものであるのが好ましい。プラスチック材料は、一般に、成形性（成形の自由度）に優れており、種々の形状の時計用文字板１の製造に好適に適用することができる。また、基板２がプラスチック材料で構成されたものであると、時計用文字板１の製造コスト低減に有利である。また、プラスチック材料は、一般に、光（可視光）の透過性に優れるとともに、電波の透過性にも優れているため、基板２がプラスチック材料で構成されたものであると、時計用文字板１を、後述するような電波時計に好適に適用することができる。以下の説明では、基板２がプラスチック材料で構成された例を、中心に説明する。
【００２１】
基板２を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板２は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、時計用文字板１の製造時においては、基板２の成形の自由度が増す（成形のし易さが向上する）ため、より複雑な形状の時計用文字板１であっても、容易かつ確実に製造することができる。また、基板２がポリカーボネート（ＰＣ）、アクリロニトリル−ブタジエン−スチレン共重合体（ＡＢＳ樹脂）から選択される少なくとも１種を含む材料で構成されたものであると、基板２と被膜との密着性を特に優れたものとすることができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
なお、基板２は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。
【００２２】
基板２は、各部位でその組成が実質的に均一な組成を有するものであってもよいし、部位によって組成の異なるものであってもよい。
また、基板２の形状、大きさは、特に限定されず、通常、時計用文字板１の形状、大きさに基づいて決定される。なお、図示の構成では、基板（基材）２は、平板状をなすものであるが、例えば、湾曲板状等をなすものであってもよい。
【００２３】
基板２の平均厚さは、特に限定されないが、２００〜７００μｍであるのが好ましく、３００〜６００μｍであるのがより好ましい。基板２の平均厚さが前記範囲内の値であると、時計用文字板１をソーラー時計に適用する場合に、時計用文字板１の光透過性を十分に高いものとしつつ、太陽電池の自色が透けて見えるのをより効果的に防止することができ、美的外観（高級感）を特に優れたものとすることができる。
【００２４】
［光吸収膜］
基板２についての外光の入射側には、入射した光（外光）の少なくとも一部を吸収する機能を有する光吸収膜３が設けられている。このような光吸収膜３を有することにより、時計用文字板１の外観を、濃色で高級感のあるものとすることができる。
光吸収膜３についての光の吸収率（後述する開口部３１が設けられていない部位における光の吸収率）は、８０％以上であるのが好ましく、９０％以上であるのがより好ましい。このように、光吸収膜３についての光の吸収率が十分に高いものであることにより、時計用文字板１全体としての美的外観（高級感）を十分に優れたものとすることができる。
【００２５】
また、光吸収膜３についての、後述する開口部（第１の開口部）３１が設けられていない部位での光の透過率は、２％以下であるのが好ましく、１％以下であるのがより好ましい。このように光吸収膜３の開口部３１以外での光の透過率が十分に小さいものであると、時計用文字板の美的外観（高級感）を特に優れたものとすることができる
光吸収膜３の色調は、特に限定されないが、黒色であるのが好ましい。これにより、時計用文字板１の美的外観（高級感）を特に優れたものとすることができる。
【００２６】
光吸収膜３を構成する材料としては、例えば、各種顔料、各種染料等の着色剤や、金属炭化物、金属酸化物等の金属化合物等が挙げられる。中でも、カーボンブラック、アセチレンブラック、アイボリーブラック、ボーンブラック、ピーチブラック、ヴァインブラック、ランプブラック、ファーネスブラック、チャコールブラック、鉄黒、マンガンフェライトブラック、コバルトフェライトブラック、銅クロムブラック、銅クロムマンガンブラック等の黒色顔料が好適に用いられる。
なお、光吸収膜３は、上記以外の成分、例えば、樹脂成分等を含んでいてもよい。
また、光吸収膜３は、所定のパターンで設けられた開口部（第１の開口部）３１を有している。このように、開口部３１を有することにより、時計用文字板１に入射した光の一部を、基板２に導くことができ、その結果、入射したのとは反対側から出射させることができる。すなわち、時計用文字板１に入射した光の一部を透過させることができる。
【００２７】
基板２（時計用文字板１）を平面視した際に、光吸収膜３において開口部３１が占める面積率として開口率（第１の開口率）は、１５〜４０％であるのが好ましく、２５〜３５％であるのがより好ましい。光吸収膜３の開口率（第１の開口率）が前記範囲内の値であると、光（外光）の透過率を十分優れたものとしつつ、時計用文字板１の美的外観（高級感）を特に優れたものとすることができる。これに対し、光吸収膜３の開口率（第１の開口率）が前記下限値未満であると、時計用文字板１全体としての光の透過率を十分に優れたものとすることが困難になる。一方、光吸収膜３の開口率（第１の開口率）が前記上限値を超えると、光吸収膜３の厚さ等によっては、時計用文字板１の美的外観を十分に優れたものとすることが困難になる。
【００２８】
開口部３１は、いかなる形状のものであってもよい。図２に示す構成では、基板２（時計用文字板１）を平面視した際の開口部３１の形状は、略円形状であるが、例えば、基板２（時計用文字板１）を平面視した際の形状は、略楕円形状、略多角形状、スリット状等であってもよい。また、開口部３１は、図３、図４に示すように、基板２（時計用文字板１）を平面視した際に、光吸収膜３で構成された多数個の島状の領域を取り囲むように設けられたものであってもよい。これにより、時計用文字板１の外観において、開口部３１の存在をより目立ち難いものとすることができるとともに、時計用文字板１の生産性を特に優れたものとすることができる。
【００２９】
また、図中Ｗ１で表される開口部３１の幅（開口部３１が略円形である場合には、その直径）は、１０〜１５０μｍであるのが好ましく、１５〜１４０μｍであるのがより好ましく、２０〜１３０μｍであるのがさらに好ましい。開口部３１の幅Ｗ１が前記範囲内の値であると、時計用文字板１としての光の透過性を十分に高いものとしつつ、時計用文字板１の美的外観（審美性）を特に優れたものとすることができる。これに対し、開口部３１の幅Ｗ１が前記下限値未満であると、光吸収膜３の開口率（第１の開口率）や後述する反射膜４の開口率（第２の開口率）等によっては、時計用文字板１全体としての光の透過率を十分に高めるのが困難になる可能性がある。一方、開口部３１の幅Ｗ１が前記上限値を超えると、光吸収膜３の開口率（第１の開口率）等によっては、時計用文字板１の外観を十分に優れたものとするのが困難になる可能性がある。
【００３０】
また、図中Ｐ１で表される開口部３１のピッチは、７０〜４００μｍであるのが好ましく、８０〜３５０μｍであるのがより好ましく、９０〜３００μｍであるのがさらに好ましい。開口部３１のピッチＰ１が前記範囲内の値であると、時計用文字板１としての光の透過性を十分に高いものとしつつ、時計用文字板の美的外観（審美性）を特に優れたものとすることができる。これに対し、開口部３１のピッチＰ１が前記下限値未満であると、光吸収膜３の開口率（第１の開口率）等によっては、時計用文字板１の外観を十分に優れたものとするのが困難になる可能性がある。一方、開口部３１のピッチＰ１が前記上限値を超えると、光吸収膜３の開口率（第１の開口率）や後述する反射膜４の開口率（第２の開口率）等によっては、時計用文字板１全体としての光の透過率を十分に高めるのが困難になる可能性がある。なお、開口部３１のピッチとは、隣接する開口部３１−開口部３１間の中心間距離のことを指し、隣接する開口部３１が複数個ある場合には、最も近接した開口部３１との中心間距離のことを指す。
また、光吸収膜３の平均厚さは、特に限定されないが、０．２〜６０μｍであるのが好ましく、０．５〜５０μｍであるのがより好ましい。光吸収膜３の平均厚さが前記範囲内の値であると、時計用文字板１全体としての光の透過率を十分優れたものとしつつ、時計用文字板１の美的外観（高級感）を特に優れたものとすることができる。
【００３１】
［反射膜（金属被膜）］
上述した基板２と光吸収膜３との間には、反射膜４が設けられている。
ところで、上述したように、光吸収膜３の開口部（第１の開口部）３１から入射した光（外光）は、基板２を介して、時計用文字板１の反対の面側から出射する。この際、例えば、基板２表面の微小な凹凸等により、基板２の表面（光吸収膜３に対向する面とは反対側の表面）と外界（時計用文字板１が置かれた雰囲気）との界面とのなす角が所定の条件を満足すると、基板２の内部に入射した光の一部が、基板２の表面（光吸収膜３に対向する面とは反対側の表面）付近において反射する。そこで、本発明では、基板と光吸収膜との間に、光吸収膜の開口部（第１の開口部）に対応する部位に開口部（第２の開口部）を有する反射膜（本実施形態では、金属被膜）を設けた。これにより、基板の表面付近で反射した光を、さらに、反射膜で反射させることができ、基板の光吸収膜に対向する面とは反対の面側に、効率良く光を導くことができる。これにより、時計用文字板内部での光の吸収（減衰）を防止することができ、時計用文字板全体としての光の透過率を高めることができる。これに対し、時計用文字板が反射膜を有していない場合、上記のような効果は得られない。すなわち、時計用文字板が反射膜を有していないと、光吸収膜による、基板の光吸収膜に対向する面とは反対側の表面で反射した光の吸収がおこってしまい、光の透過率の向上に寄与させることができない。その結果、時計用文字板全体としての光の透過率は低いものとなってしまう。また、反射膜を設けなくても、光吸収膜の開口率を高めることにより、光の透過率を向上させることはできるが、このような構成では、開口部の存在が目立ってしまい、時計用文字板の美的外観（高級感）を十分に高めることができない。
【００３２】
反射膜４は、光を反射する機能を有するものであれば、いかなる材料で構成されたものであってもよいが、金属材料で構成されたものであるのが好ましい。これにより、上記のような、基板２の表面（反射膜４、光吸収膜３に対向する面とは反対側の表面）付近で反射した光を、より好適に反射させ、時計用文字板１の光（外光）が入射した面とは反対側に、導くことができる。これにより、時計用文字板１全体としての光の透過率を安定的かつ確実に高いものとすることができる。以下の説明では、反射膜４が、主として金属材料で構成された金属被膜である場合について、中心的に説明する。
【００３３】
反射膜（金属被膜）４を構成する金属材料としては、各種金属（合金を含む）を用いることができ、より具体的には、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｃｏ、Ｉｎ、Ｗ、Ｔｉ、Ｒｈや、これらのうち少なくとも１種を含む合金が挙げられる。反射膜４は、上記のような材料の中でも特に、ＡｇおよびＡｌよりなる群から選択される少なくとも１種を含む材料（合金を含む）で構成されたものであるのが好ましい。これにより、上述したような反射膜４での反射をより効果的に発現させることができ、時計用文字板１全体としての光の透過率を特に優れたものとすることができる。また、反射膜（金属被膜）４が上記のような材料で構成されたものであると、反射膜（金属被膜）４と、後述する酸化物被膜５との密着性を特に優れたものとすることができる。また、反射膜４は、各部位で均一な組成を有するものであってもよいし、そうでなくてもよい。例えば、反射膜４は、含有成分（組成）が厚さ方向に順次変化するもの（傾斜材料）であってもよい。また、反射膜４は、複数の層を有する積層体であってもよい。また、反射膜４が積層体である場合、例えば、実質的に金属材料を含まない材料で構成された層を有していてもよい。より具体的には、反射膜４は、金属材料で構成された２つの層の間に、金属酸化物等で構成された層が介挿された構成を有するものであってもよい。
【００３４】
反射膜４の平均厚さは、特に限定されないが、０．００５〜２．５μｍであるのが好ましく、０．００７〜０．９μｍであるのがより好ましく、０．０１〜０．５μｍであるのがさらに好ましい。反射膜４の平均厚さが前記範囲内の値であると、反射膜４の内部応力が高くなるのを十分に防止しつつ、上述した反射膜４の機能をより効果的に発揮することができ、時計用文字板１全体としての光の透過率を特に優れたものとすることができる。また、反射膜（金属被膜）４と後述する酸化物被膜５との密着性を特に優れたものとすることができる。これに対し、反射膜４の平均厚さが前記下限値未満であると、反射膜４の構成材料等によっては、上述した反射膜４の機能を十分に発揮するのが困難となり、時計用文字板１全体としての光の透過率を十分に高めるのが困難になる可能性がある。また、反射膜（金属被膜）４、酸化物被膜５の構成材料等によっては、反射膜（金属被膜）４と酸化物被膜５との密着性を十分に向上させるのが困難になる可能性がある。一方、反射膜４の平均厚さが前記上限値を超えると、光吸収膜３の厚さ等によっては、時計用文字板１の美的外観（高級感）を十分に優れたものとするのが困難になる可能性がある。また、反射膜４の平均厚さが前記上限値を超えると、反射膜４の各部位における膜厚のばらつきが大きくなる傾向を示す。また、反射膜４の平均厚さが特に大きい場合は、反射膜４の内部応力が高くなり、クラック等が発生し易くなる。また、反射膜４の平均厚さが前記上限値を超えると、時計用文字板１全体としての電波の透過率が減少する傾向が顕著に現れ、時計用文字板１を電波時計に適用するのが困難となる。
【００３５】
反射膜４は、光吸収膜３の開口部（第１の開口部）３１に対応する部位に、開口部（第２の開口部）４１を有するものである。言い換えると、基板２（時計用文字板１）を平面視した際に、第２の開口部４１は、第１の開口部３１と重なるように設けられている。これにより、光吸収膜３の開口部（第１の開口部）３１を通過した外光を、効率よく基板２に入射させることができ、時計用文字板１全体としての光の透過率を十分に優れたものとすることができる。
【００３６】
第２の開口部４１の形状（基板２を平面視した際の形状）は、特に限定されないが、対応する第１の開口部３１と略相似形をなすものであるのが好ましい。これにより、時計用文字板１の美的外観（高級感）を十分に優れたものとしつつ、光の透過率を特に優れたものとすることができる。
また、第２の開口部４１の配置パターンは、特に限定されないが、光吸収膜３における第１の開口部３１の配置パターンと同一であるのが好ましい。これにより、時計用文字板１の美的外観（高級感）を十分に優れたものとしつつ、光の透過率を特に優れたものとすることができる。
【００３７】
第２の開口部４１は、基板２（時計用文字板１）を平面視した際に、少なくともその一部が、第１の開口部３１と重なり合うように設けられたものであればよいが、基板２（時計用文字板１）を平面視した際に、第２の開口部４１が設けられた領域内に、第１の開口部３１が完全に包含されるように設けられているのが好ましい。これにより、時計用文字板１の美的外観（高級感）を特に優れたものとすることができる。
【００３８】
また、基板２（時計用文字板１）を平面視した際の、光吸収膜３において第１の開口部３１が設けられた面積率としての第１の開口率が、反射膜４において第２の開口部４１が設けられた面積率としての第２の開口率よりも小さいものであるのが好ましい。これにより、例えば、時計用文字板１がその主面の法線方向（垂線）から所定角度だけ傾斜した方向から観察された際においても、観察者に反射膜４が視認されるのをより確実に防止することができる。特に、光吸収膜３の厚さが比較的薄い場合であっても、観察者に反射膜４が視認されるのをより確実に防止することができる。その結果、時計用文字板１の美的外観（高級感）を特に優れたものとすることができる。
【００３９】
また、第１の開口率をＸ１［％］、第２の開口率をＸ２［％］としたとき、１．１０≦Ｘ２／Ｘ１≦２．３０の関係を満足するのが好ましく、１．１５≦Ｘ２／Ｘ１≦１．８０の関係を満足するのがより好ましい。このような関係を満足することにより、例えば、時計用文字板１がその主面の法線方向（垂線）から所定角度だけ傾斜した方向から観察された際においても、観察者に反射膜４が視認されるのをより確実に防止することができる。特に、光吸収膜３の厚さが比較的薄い場合であっても、観察者に反射膜４が視認されるのをより確実に防止することができる。その結果、時計用文字板１の美的外観（高級感）を特に優れたものとすることができる。これに対し、Ｘ２／Ｘ１の値が前記下限値未満であると、光吸収膜３の厚さ等によっては、時計用文字板１をその主面の法線方向（垂線）から所定角度だけ傾斜した方向から観察した際における美的外観を十分に優れたものとするのが困難になる可能性がある。一方、Ｘ２／Ｘ１の値が前記上限値を超えると、開口部３１、開口部４１のピッチ等によっては、上述したような反射膜４の機能を十分に発揮させるのが困難となり、時計用文字板１全体としての光の透過率（光の利用効率）を十分に優れたものとするのが困難になる可能性がある。
【００４０】
基板２（時計用文字板１）を平面視した際の、反射膜４において第２の開口部４１が設けられた面積率としての第２の開口率は、２０〜６０％であるのが好ましく、３０〜５５％であるのがより好ましい。第２の開口率が前記範囲内の値であると、光の透過率を十分優れたものとしつつ、時計用文字板１の美的外観（高級感）を特に優れたものとすることができる。
【００４１】
また、図中Ｗ２で表される開口部４１の幅（開口部４１が略円形である場合には、その直径）は、１１〜１７０μｍであるのが好ましく、１７〜１５０μｍであるのがより好ましい。
また、図中Ｐ２で表される開口部４１のピッチは、７０〜４００μｍであるのが好ましく、８０〜３５０μｍであるのがより好ましく、９０〜３００μｍであるのがさらに好ましい。なお、図に示す構成では、Ｐ１とＰ２とが等しくなっている。開口部４１のピッチとは、隣接する開口部４１−開口部４１間の中心間距離のことを指し、隣接する開口部４１が複数個ある場合には、最も近接した開口部４１との中心間距離のことを指す。
【００４２】
また、第２の開口部４１の幅Ｗ２［μｍ］と、第１の開口部３１の幅Ｗ１［μｍ］との差（Ｗ２−Ｗ１）は、１〜３０μｍであるのが好ましく、２〜２５μｍであるのがより好ましい。このような関係を満足することにより、例えば、時計用文字板１がその主面の法線方向（垂線）から所定角度だけ傾斜した方向から観察された際においても、観察者に反射膜４が視認されるのをより確実に防止することができる。特に、光吸収膜３の厚さが比較的薄い場合であっても、観察者に反射膜４が視認されるのをより確実に防止することができる。その結果、時計用文字板１の美的外観（高級感）を特に優れたものとすることができる。これに対し、（Ｗ２−Ｗ１）の値が前記下限値未満であると、光吸収膜３の厚さ等によっては、時計用文字板１をその主面の法線方向（垂線）から所定角度だけ傾斜した方向から観察した際における美的外観を十分に優れたものとするのが困難になる可能性がある。一方、（Ｗ２−Ｗ１）の値が前記上限値を超えると、開口部３１、開口部４１のピッチ等によっては、上述したような反射膜４の機能を十分に発揮させるのが困難となり、時計用文字板１全体としての光の透過率（光の利用効率）を十分に優れたものとするのが困難になる可能性がある。
【００４３】
また、基板２（時計用文字板１）を平面視した際に、第１の開口部３１と第２の開口部４１とが重なり合う面積率としての全開口率（時計用文字板１全体としての開口率）は、１５〜４０％であるのが好ましく、２５〜３５％であるのがより好ましい。全開口率が前記範囲内の値であると、光の透過率を十分優れたものとしつつ、時計用文字板１の美的外観（高級感）を特に優れたものとすることができる。
【００４４】
［酸化物被膜］
基板２と反射膜（金属被膜）４との間、言い換えると、反射膜（金属被膜）４の光吸収膜３に対向する面とは反対側の表面には、酸化物被膜５が設けられている。このように、本実施形態では、主としてプラスチック材料で構成された基板２の表面に、反射膜としての金属被膜４が直接設けられずに、基板２と金属被膜４との間に酸化物被膜５が介在している。これにより、基板２と金属被膜４との密着性（酸化物被膜５を介しての密着性）、特に、後述するような気相成膜により形成される金属被膜４の密着性を向上させることができ、金属被膜４の浮きや剥がれ（剥離）等を効果的に防止することができる。その結果、時計用文字板１は耐久性に優れたものとなる。
【００４５】
酸化物被膜５は、主として金属酸化物で構成されたものである。酸化物被膜５を構成する金属酸化物としては、各種金属の酸化物を用いることができ、好ましくは、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｃｏ、Ｉｎ、Ｗ、Ｔｉ、Ｒｈの酸化物（複合酸化物を含む）が挙げられる。酸化物被膜５が、酸化チタン（複合酸化物を含む）、酸化クロム（複合酸化物を含む）から選択される少なくとも１種を含む材料で構成されたものであると、基板２と金属被膜４との密着性をより優れたものとすることができる。また、酸化物被膜５の構成材料は、金属被膜４を構成する元素のうち少なくとも１種を含むものであってもよい。言い換えると、酸化物被膜５と金属被膜４とは、少なくともこれらが接触する部位において、互いに共通の元素を含む材料で構成されたものであってもよい。例えば、金属被膜４がＭ（ただし、Ｍは金属元素を表す）を含む場合、酸化物被膜５は、ＭＯｎ/２の組成式（ただし、Ｍは金属元素を表し、ｎはＭの価数を示す）で表される金属酸化物を含むものであってもよい。これにより、酸化物被膜５と金属被膜４との密着性がさらに向上する。また、酸化物被膜５は、各部位で均一な組成を有するものであってもよいし、そうでなくてもよい。例えば、酸化物被膜５は、含有成分（組成）が厚さ方向に順次変化するもの（傾斜材料）であってもよい。また、酸化物被膜５は、複数の層を有する積層体であってもよい。また、酸化物被膜５が積層体である場合、例えば、実質的に金属酸化物を含まない材料で構成された層を有していてもよい。より具体的には、酸化物被膜５は、金属酸化物で構成された２つの層の間に、プラスチック材料等で構成された層が介挿された構成を有するものであってもよい。
【００４６】
また、酸化物被膜５の平均厚さは、特に限定されないが、０．００５〜１．０μｍであるのが好ましく、０．００７〜０．５μｍであるのがより好ましく、０．０１〜０．３μｍであるのがさらに好ましい。酸化物被膜５の平均厚さが前記範囲内の値であると、酸化物被膜５の内部応力が高くなるのを十分に防止しつつ、基板２と金属被膜４との密着性を特に優れたものとすることができる。また、酸化物被膜５の平均厚さが前記範囲内の値であると、金属酸化物被膜５の表面における外光の反射を防止する機能が効率よく発揮され、時計用文字板１の美的外観（高級感）を特に優れたものとすることができる。これに対し、酸化物被膜５の平均厚さが前記下限値未満であると、酸化物被膜５、基板２、金属被膜４の構成材料等によっては、基板２と金属被膜４との密着性を向上させる機能が十分に発揮されない可能性がある。また、酸化物被膜５の平均厚さが前記下限値未満であると、酸化物被膜５の形成方法等によっては、酸化物被膜５にピンホールが生じ易くなり、酸化物被膜５を備えることによる効果が十分に発揮されない可能性がある。また、酸化物被膜５の平均厚さが前記上限値を超えると、酸化物被膜５の構成材料、形成方法等によっては、酸化物被膜５での光の透過率が低くなり、時計用文字板１全体としての光の透過率が低下したり、時計用文字板１の審美性（高級感）を低下させる可能性がある。また、酸化物被膜５の平均厚さが前記上限値を超えると、酸化物被膜５の各部位における膜厚のばらつきが大きくなる傾向を示す。また、酸化物被膜５の平均厚さが特に大きい場合は、酸化物被膜５の内部応力が高くなり、クラック等が発生し易くなる。
【００４７】
上述したような時計用文字板１は、いかなる時計に適用されるものであってもよいが、太陽電池を備えたソーラー時計に適用されるものであるのが好ましい。ソーラー時計においては、一般に、文字板（時計用文字板）に優れた光の透過性が求められるとともに、背面側に配された太陽電池による時計全体としての美的外観の低下を防止する機能が求められるが、本発明によれば、これらの要求を同時に満足することができる。すなわち、本発明の時計用文字板は、ソーラー時計に適用した場合に、その効果が顕著に発揮される。
【００４８】
＜時計用文字板の製造方法＞
次に、上述した時計用文字板１の製造方法について説明する。
図５は、本発明の時計用文字板の製造方法の好適な実施形態を示す断面図である。
図５に示すように、本実施形態の時計用文字板の製造方法は、基板２を準備する基板準備工程（１ａ）と、基板２の表面の少なくとも一部に、酸化物被膜５を形成する酸化物被膜形成工程（１ｂ）と、酸化物被膜５の表面に反射膜（金属被膜）４を形成する反射膜形成工程（１ｃ）と、反射膜４の表面に光吸収膜３を形成する光吸収膜形成工程（１ｄ）と、光吸収膜３に開口部（第１の開口部）３１を形成する第１の開口部形成工程（１ｅ）と、反射膜４に開口部（第２の開口部）４１を形成する第２の開口部形成工程（１ｆ）とを有する。
【００４９】
［基板準備工程］
基板２としては、前述したようなものを用いることができる。
また、基板２の表面に対しては、例えば、鏡面加工、スジ目加工、梨地加工等の表面加工が施されてもよい。これにより、得られる時計用文字板１の表面の光沢具合にバリエーションを持たせることが可能となる。
また、基板２の表面に対しては、後述する工程に先立ち、各種洗浄処理を施してもよい。これにより、例えば、基板２と酸化物被膜５との密着性を特に優れたものとすることができる。
【００５０】
［酸化物被膜形成工程］
基板２の表面に、主として金属酸化物で構成された酸化物被膜５を形成する（１ｂ）。
上述したように、酸化物被膜５は、基板２および金属被膜４との密着性に優れるものである。このような酸化物被膜５を形成することにより、時計用文字板１全体としての耐久性を特に優れたものとすることができる。
【００５１】
酸化物被膜５の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の気相成膜法、溶射等が挙げられるが、気相成膜法が好ましい。酸化物被膜５の形成方法として気相成膜法を適用することにより、均一な膜厚を有し、均質で、かつ、基板２との密着性が特に優れた酸化物被膜５を確実に形成することができる。その結果、最終的に得られる時計用文字板１の審美的外観、耐久性を特に優れたものとすることができる。また、酸化物被膜５の形成方法として気相成膜法を適用することにより、形成すべき酸化物被膜５が比較的薄いものであっても、膜厚のばらつきを十分に小さいものとすることができる。また、反射膜４を気相成膜により形成する場合、酸化物被膜５の形成方法として気相成膜法を適用することにより、時計用文字板１の製造において、製造過程における基板２を気相成膜装置から一旦取り出すことなく、本工程と反射膜形成工程（金属被膜形成工程）とを、引き続いて行うことができる。このため、時計用文字板１の生産性を特に優れたものとすることができる。また、上記のような気相成膜法の中でも、スパッタリングが特に好ましい。酸化物被膜５の形成方法としてスパッタリングを適用することにより、上記のような効果はより顕著なものとなる。すなわち、酸化物被膜５の形成方法としてスパッタリングを適用することにより、均一な膜厚を有し、均質で、かつ、基板２との密着性が特に優れた酸化物被膜５をより確実に形成することができる。その結果、最終的に得られる時計用文字板１の審美的外観、耐久性をさらに優れたものとすることができる。また、酸化物被膜５の形成方法としてスパッタリングを適用することにより、形成すべき酸化物被膜５が比較的薄いものであっても、膜厚のばらつきを特に小さいものとすることができる。なお、上記のような気相成膜法を適用する場合、例えば、酸化物被膜５を構成する金属酸化物に対応する金属をターゲットとして用い、酸素ガスを含む雰囲気中で処理を行うことにより、酸化物被膜５を容易かつ確実に形成することができる。また、酸化物被膜５の形成は、異なる複数の方法、条件を組み合わせて行ってもよい。これにより、前述したような積層体で構成された酸化物被膜５を好適に形成することができる。
【００５２】
［反射膜形成工程（金属被膜形成工程）］
次に、酸化物被膜５の表面に、反射膜（金属被膜）４を形成する（１ｃ）。
反射膜４の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の気相成膜法、溶射等が挙げられるが、気相成膜法が好ましい。反射膜４の形成方法として気相成膜法を適用することにより、均一な膜厚を有し、均質で、かつ、酸化物被膜５との密着性が特に優れた反射膜（金属被膜）４を確実に形成することができる。その結果、最終的に得られる時計用文字板１の審美的外観、耐久性を特に優れたものとすることができる。また、反射膜４の形成方法として気相成膜法を適用することにより、形成すべき反射膜４が比較的薄いものであっても、膜厚のばらつきを十分に小さいものとすることができる。また、上記のような気相成膜法の中でも、スパッタリングが特に好ましい。反射膜４の形成方法としてスパッタリングを適用することにより、上記のような効果はより顕著なものとなる。すなわち、反射膜４の形成方法としてスパッタリングを適用することにより、均一な膜厚を有し、均質で、かつ、酸化物被膜５との密着性が特に優れた反射膜４をより確実に形成することができる。その結果、最終的に得られる時計用文字板１の審美的外観、耐久性、光の透過率をさらに優れたものとすることができる。また、反射膜４の形成方法としてスパッタリングを適用することにより、形成すべき反射膜４が比較的薄いものであっても、膜厚のばらつきを特に小さいものとすることができる。また、反射膜４の形成は、異なる複数の方法、条件を組み合わせて行ってもよい。これにより、前述したような積層体で構成された反射膜４を好適に形成することができる。
【００５３】
［光吸収膜形成工程］
次に、反射膜４の表面に、光吸収膜３を形成する（１ｄ）。
光吸収膜３の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の気相成膜法、溶射等が挙げられる。中でも、スピンコート、ディッピング、刷毛塗り、噴霧塗装、静電塗装、電着塗装等の塗装により、膜厚が比較的大きい光吸収膜３であっても、効率よく形成することができる。また、光吸収膜３の形成を上記のような方法で行う場合、例えば、光吸収膜３形成用の材料（光吸収膜形成用材料）として、溶媒、分散媒等の液性媒体等を含むものを用いてもよい。これにより、光吸収膜３の形成効率を更に向上させることができる。また、このような場合、塗膜の形成後に、必要に応じて、液性媒体の除去（脱溶媒、脱分散媒）の処理を行ってもよい。また、形成すべき光吸収膜３が、例えば、樹脂を含む材料で構成されるものである場合、光吸収膜３形成用の材料としては、前記樹脂に対応するモノマー、ダイマー、オリゴマー、プレポリマー等の前駆体（前駆物質）を用いてもよい。また、形成すべき光吸収膜３が熱硬化性樹脂、光硬化性樹脂等の硬化性樹脂を含む材料で構成されるものである場合、例えば、必要に応じて、加熱、光（エネルギー線）の照射等の処理を施してもよい。
【００５４】
［第１の開口部形成工程］
次に、光吸収膜３に、開口部（第１の開口部）３１を形成する（１ｅ）。
開口部３１の形成方法は、特に限定されず、例えば、サンドブラスト、ショットブラスト等のブラスト処理、プレス、タッピング、ラビング等の各種処理、ウェットエッチング、ドライエッチング等のエッチング処理、レーザー光の照射処理等の方法が挙げられる。中でも、レーザー光の照射処理により、開口部３１の形成を行うのが好ましい。これにより、例えば、照射したレーザー光のエネルギーを光吸収膜３に吸収させ、光吸収膜３の一部を除去することにより、開口部３１を効率よく形成することができる。また、レーザー光の照射パターンを制御することにより、複雑なパターンの開口部３１であっても、容易かつ確実に形成することができる。また、開口部３１の形成にレーザー光を用いることにより、例えば、開口部３１の形状、大きさや配置パターンの異なる複数種の時計用文字板１を製造する場合であっても、レーザー照射パターンを変更することにより、好適に対応することができる。すなわち、多品種生産にも好適に対応することができる。また、今工程において開口部３１が形成されるべき光吸収膜３の背面には、反射膜４が設けられているため、照射したレーザー光のエネルギーを、より効率よく開口部３１の形成に利用することができる。すなわち、光の入射側（図５中上側）から照射され、光吸収膜３に入射したレーザー光の一部が開口部３１の形成に利用されなかったとしても、当該レーザー光は、反射膜４によって反射し、再び、光吸収膜３に入射するため、光吸収膜３における開口不良（開口部が形成されるべき部位に開口部が存在しない等の不良）の発生を、より確実に防止することができる。また、金属被膜４を構成する金属材料は、一般に優れた熱伝導性を有しているため、レーザー光の照射部位以外が高温になるのを防止することができ、結果として、光吸収膜３のうちレーザー光が照射された部位を選択的に除去することができる。すなわち、光吸収膜３のうち、レーザー光が直接照射された部位は、レーザー光のエネルギーにより除去される一方で、レーザー光が直接照射されなかった部位においては、レーザー光の照射により発生した熱は、金属被膜４により効率よく抜熱・放熱される。その結果、光吸収膜３のうち、レーザー光が直接照射されなかった部位が高温になってしまうのを効果的に防止することができ、所望の形状、大きさの開口部３１を、所望のパターンで、より確実に形成することができる。
【００５５】
本工程で照射するレーザー光の種類は、特に限定されないが、例えば、ルビーレーザー、半導体レーザー、ＹＡＧレーザー、フェムト秒レーザー、ガラスレーザー、ＹＶＯ４レーザー、Ｎｅ−Ｈｅレーザー、Ａｒレーザー、ＣＯ２レーザー、エキシマレーザー等が挙げられる。また、各レーザーのＳＨＧ、ＴＨＧ、ＦＨＧ等の波長を使ってもよい。
また、レーザー光の照射は、所定のパターンで光透過部（開口部）が形成されたマスクを介した状態で、行うものであってもよい。また、例えば、レーザー光源と基板２とを相対的に移動させつつ、レーザー光を間欠的に照射することにより行ってもよい。
【００５６】
［第２の開口部形成工程］
その後、反射膜４に、開口部（第２の開口部）４１を形成する（１ｆ）。これにより、時計用文字板１が得られる。
開口部（第２の開口部）４１の形成方法は、特に限定されず、例えば、サンドブラスト、ショットブラスト等のブラスト処理、プレス、タッピング、ラビング等の各種処理、ウェットエッチング、ドライエッチング等のエッチング処理、レーザー光の照射処理等の方法が挙げられるが、中でも、エッチング（特に、ウェットエッチング）が好ましい。これにより、例えば、より確実に、反射膜４のうち、光吸収膜３の開口部（第１の開口部）３１に対応する部位を選択的に除去することができ、所望の形状の開口部（第２の開口部）４１を形成することができる。また、エッチング液の組成の選択により、光吸収膜３や酸化物被膜５、基板２に悪影響を及ぼすのを確実に防止しつつ、効率よく開口部４１を形成することができる。また、例えば、エッチング量の調整により、第１の開口部３１よりも大きい第２の開口部４１を容易に形成することができる。特に、エッチング量の調整により、第１の開口部３１との間で、上述したような関係を満足する第２の開口部４１を容易かつ確実に形成することができる。
【００５７】
＜時計＞
次に、上述したような本発明の時計用文字板１を備えた本発明の時計について説明する。
本発明の時計は、上述したような本発明の時計用文字板を有するものである。なお、本発明の時計を構成する前記時計用文字板（本発明の時計用文字板）以外の部品としては、公知のものを用いることができるが、以下に、本発明の時計の構成の一例について説明する。
【００５８】
図６は、本発明の時計（腕時計）の好適な実施形態を示す断面図である。
図６に示すように、本実施形態の腕時計（携帯時計）１００は、胴（ケース）１０２と、裏蓋１０３と、ベゼル（縁）１０４と、ガラス板（カバーガラス）１０５とを備えている。また、ケース１０２内には、前述したような時計用文字板１と、太陽電池１１と、ムーブメント１０１とが収納されており、さらに、図示しない針（指針）等が収納されている。
ガラス板１０５は、通常、透明性の高い透明ガラスやサファイア等で構成されている。これにより、時計用文字板１の美的外観を十分に発揮させることができるとともに、太陽電池１１に十分な光量の光を入射させることができる。
【００５９】
ムーブメント１０１は、太陽電池１１の起電力を利用して、指針を駆動する。
図６中では省略しているが、ムーブメント１０１内には、例えば、太陽電池１１の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
また、ムーブメント１０１は、図示しない電波受信用のアンテナを備えている。そして、受信した電波を用いて時刻調整等を行う機能を有している。
【００６０】
太陽電池１１は、光エネルギーを電気エネルギーに変換する機能を有する。そして、太陽電池１１で変換された電気エネルギーは、ムーブメントの駆動等に利用される。
太陽電池１１は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００６１】
胴１０２には巻真パイプ１０６が嵌入・固定され、この巻真パイプ１０６内にはりゅうず１０７の軸部１０７１が回転可能に挿入されている。
胴１０２とベゼル１０４とは、プラスチックパッキン１０８により固定され、ベゼル１０４とガラス板１０５とはプラスチックパッキン１０９により固定されている。
また、胴１０２に対し裏蓋１０３が嵌合（または螺合）されており、これらの接合部（シール部）１１５には、リング状のゴムパッキン（裏蓋パッキン）１１４が圧縮状態で介挿されている。この構成によりシール部１１５が液密に封止され、防水機能が得られる。
【００６２】
りゅうず１０７の軸部１０７１の途中の外周には溝１０７２が形成され、この溝１０７２内にはリング状のゴムパッキン（りゅうずパッキン）１１３が嵌合されている。ゴムパッキン１１３は巻真パイプ１０６の内周面に密着し、該内周面と溝１０７２の内面との間で圧縮される。この構成により、りゅうず１０７と巻真パイプ１０６との間が液密に封止され防水機能が得られる。なお、りゅうず１０７を回転操作したとき、ゴムパッキン１１３は軸部１０７１と共に回転し、巻真パイプ１０６の内周面に密着しながら周方向に摺動する。
【００６３】
なお、上記の説明では、時計の一例として、腕時計（携帯時計）を挙げて説明したが、本発明は、腕時計以外の携帯時計、置時計、掛け時計等の他の種類の時計にも同様に適用することができる。
また、上記の説明では、時計の一例として、ソーラー時計（特に、ソーラー電波時計）を挙げて説明したが、本発明は、ソーラー時計以外の時計にも同様に適用することができる。
【００６４】
以上、本発明の好適な実施形態について説明したが、本発明は、これらに限定されるものではない。
例えば、本発明の時計用文字板は、上述したような方法により製造されたものに限定されず、いかなる方法で製造されたものであってもよい。例えば、前述した実施形態では、開口部（第２の開口部）を有さない反射膜、開口部（第１の開口部）を有さない光吸収膜を形成した後に、それぞれ、開口部を形成するもの、すなわち、成膜後に開口部を形成するものとして説明したが、開口部は、成膜時に形成されるものであってもよい。言い換えると、成膜後に、開口部を形成する工程を有していなくてもよい。これにより、工程数を削減することができる。このように、成膜とともに開口部を形成する方法としては、例えば、形成すべき第１の開口部の配置パターンとは、反転したパターンで開口部が設けられたマスク（すなわち、第１の開口部に対応する部位には開口部が設けられておらず、それ以外の部位が開口部であるマスク）を基板（酸化物被膜が設けられたマスク）に密着させた状態で、成膜を行う方法が挙げられる。このような方法を採用する場合、マスクを磁性材料で構成されたものとし、基板のマスクと密着する面とは反対の面側に、磁石を配しておくことにより、マスクと基板とを、より確実に密着させることができる。また、光吸収膜についても、同様に、形成してもよい。
また、前述した実施形態では、第１の開口部と第２の開口部とを異なる工程で形成するものとして説明したが、第１の開口部と第２の開口部とを単一の工程で形成してもよい。
【００６５】
また、本発明の時計用文字板は、上述した構成に加えて、他の構成を有するものであってもよい。例えば、光吸収膜の表面や、基板の表面（反射膜、光吸収膜が設けられた側の面とは反対側の表面）には、コート層が設けられていてもよい。これにより、例えば、色調等を調整し、時計用文字板の美的外観をさらに優れたものにしたり、時計用文字板全体としての、耐食性、耐候性、耐水性、耐油性、耐擦傷性、耐摩耗性、耐変色性等の各種特性を向上させたりすることができる。なお、このようなコート層は、例えば、時計用文字板の使用時等において除去されるものであってもよい。また、例えば、基板と酸化物被膜との間や、酸化物被膜と金属被膜との間、金属被膜と光吸収膜との間には、少なくとも１層の中間層が設けられていてもよい。
また、上述した実施形態では、基板と反射膜との間に、酸化物被膜を有するものとして説明したが、本発明の時計用文字板は、必ずしも、酸化物被膜を有していなくてもよい。また、酸化物被膜を有していない場合、基板と反射膜との間には、少なくとも１層の中間層が設けられていてもよい。
【実施例】
【００６６】
次に、本発明の具体的実施例について説明する。
１．時計用文字板の製造
（実施例１）
以下に示すような方法により、時計用文字板を製造した。
まず、ポリカーボネートを用いて、圧縮成形により、時計用文字板の形状を有する基板を作製し、その後、必要箇所を切削、研磨した。得られた基板は、略円盤状をなし、直径：２７ｍｍ×厚さ：０．５ｍｍであった。
次に、この基板を洗浄した。基板の洗浄としては、まず、アルカリ浸漬脱脂を３０秒間行い、その後、中和を１０秒間、水洗を１０秒間、純水洗浄を１０秒間行った。
【００６７】
このようにして洗浄を行った基板の表面に、ＴｉＯ２で構成される酸化物被膜を、以下に説明するようなスパッタリングにより形成した（酸化物被膜形成工程）。
まず、洗浄済みの基板をスパッタリング装置内に取付け、その後、装置内を予熱しながら、スパッタリング装置内を３×１０−３Ｐａまで排気（減圧）した。次に、アルゴン流量：４０ｍｌ／分でアルゴンガスを導入するとともに、酸素流量：１０ｍｌ／分で酸素を導入した。このような状態で、ターゲットとしてＴｉを用い、投入電力：１４００Ｗ、処理時間：２．５分間という条件で放電を行うことにより、ＴｉＯ２で構成される酸化物被膜を形成した。このようにして形成された酸化物被膜の平均厚さは、０．０５μｍであった。
【００６８】
引き続き、上記のようにして形成された酸化物被膜の表面に、Ａｇで構成される反射膜としての金属被膜を、以下に説明するようなスパッタリングにより形成した（反射膜形成工程）。
まず、装置内を３×１０−３Ｐａまで排気（減圧）し、その後、アルゴンガス流量：３５ｍｌ／分でアルゴンガスを導入した。このような状態で、ターゲットとしてＡｇを用い、投入電力：１４００Ｗ、処理時間：４．０分間という条件で放電を行うことにより、Ａｇで構成される金属被膜（反射膜）を形成した。このようにして形成された金属被膜の平均厚さは、０．３０μｍであった。
【００６９】
次に、上記のようにして得られた、酸化物被膜と金属被膜とで被覆された基板を洗浄した。洗浄としては、まず、アルカリ浸漬脱脂を３０秒間行い、その後、中和を１０秒間、水洗を１０秒間、純水洗浄を１０秒間行った。
次に、上記のようにして形成された金属被膜の表面に、カーボンブラックを含む材料で構成される光吸収膜を形成した（反射膜形成工程）。光吸収膜の形成は、カーボンブラックと、アクリル系樹脂と、メチルエチルケトンとを含む組成物（光吸収膜形成用材料）を、刷毛塗りにより金属被膜の表面に付与し、その後、常圧下、６０℃に加熱することによりメチルエチルケトンを揮発させることにより行った。このようにして形成された光吸収膜の平均厚さは、１０μｍであった。
【００７０】
次に、金属被膜上に設けられた光吸収膜に対し、光吸収膜の外表面側（金属被膜に対向する面とは反対側の面側）から、ＹＶＯ４レーザーを照射した（第１の開口部形成工程）。また、この際、レーザー光源と基板とを相対的に移動させつつ、レーザー光を間欠的に照射した。また、レーザー光の照射は、電流値：２５［Ａ］、周波数：３５ｋＨｚ、加工速度：１５００［ｍｍ／ｓ］という条件で行った。これにより、図２に示すように、光吸収膜を貫通する円形状の開口部が千鳥格子状に多数個形成された。形成された開口部の幅（直径）Ｗ１は５２μｍ、開口部のピッチＰ１は９０μｍであった。また、基板を平面視した際に、光吸収膜において開口部（第１の開口部）が占める面積率として開口率（第１の開口率）は３０％であった。
【００７１】
次に、ウェットエッチングにより、金属被膜に開口部（第２の開口部）を形成した（第２の開口部形成工程）。これにより、図１、図２に示すような時計用文字板が得られた。ウェットエッチングは、エッチング液として４５ｗｔ％硝酸水溶液を用いて行った。また、本工程におけるエッチング液の温度、エッチング時間は、それぞれ２５℃、５分間であった。
なお、基板、酸化物被膜、金属被膜（反射膜）および光吸収膜の厚さは、ＪＩＳ  Ｈ  ５８２１で規定される顕微鏡断面試験方法に従い測定した。
【００７２】
（実施例２〜１０）
時計用文字板の製造に用いる基板の構成材料、厚さを表１に示すようにするとともに、酸化物被膜、金属被膜、光吸収膜が表１に示したような構成となるように各工程の処理条件を調整（各工程で使用する材料の変更を含む）した以外は、前記実施例１と同様にして時計用文字板を製造した。
【００７３】
（比較例１）
反射膜形成工程、および、第２の開口部形成工程を省略した以外は、前記実施例１と同様にして時計用文字板を製造した。本比較例で製造された時計用文字板は、反射膜（金属被膜）を有していない以外は、前記実施例１の時計用文字板と同様の構成を有するものであった。
（比較例２）
第１の開口部形成工程を省略した以外は、前記比較例１と同様にして時計用文字板を製造した。
【００７４】
（比較例３）
本比較例では、光吸収膜を有していない以外は、前記実施例１と同様の構成を有する時計用文字板を製造した。時計用文字板の製造は、以下のようにして行った。
まず、前記実施例１と同様にして、ポリカーボネートで構成された基板上に、酸化物被膜および金属被膜を形成し、その後、酸化物被膜と金属被膜とで被覆された基板を洗浄した。
【００７５】
次に、スピンコーターを用いて、金属被膜の表面に、アクリル系樹脂とメチルエチルケトンとを含む組成物（マスク形成用材料）を付与した。その後、６０℃に加熱することによりメチルエチルケトンを除去した。
その後、形成されたアクリル系樹脂製の被膜に対し、前記実施例１で、光吸収膜に対して行ったのと同様の条件でレーザー光の照射を行った。これにより、多数個の円形状の開口部が千鳥格子状に配列したマスクが得られた。形成された開口部の幅（直径）は４７μｍ、開口部のピッチは１５０μｍであった。また、基板を平面視した際に、マスクにおいて開口部占める面積率として開口率は３０％であった。
【００７６】
次に、ウェットエッチングにより、金属被膜に開口部を形成した。ウェットエッチングは、エッチング液として４５ｗｔ％硝酸水溶液を用いて行った。また、本工程におけるエッチング液の温度、エッチング時間は、それぞれ２５℃、５分間であった。
その後、メチルエチルケトンを用いて、アクリル系樹脂で構成されたマスクを除去し、時計用文字板を得た。
【００７７】
（比較例４）
酸化物被膜形成工程を省略した以外は、前記比較例３と同様にして時計用文字板を製造した。
（比較例５）
第２の開口部形成工程を省略した以外は、前記実施例１と同様にして時計用文字板を製造した。
【００７８】
各実施例および各比較例の時計用文字板の構成を表１にまとめて示す。なお、表１中、ポリカーボネートをＰＣで示し、アクリロニトリル−ブタジエン−スチレン共重合体（ＡＢＳ樹脂）をＡＢＳ、ポリエチレンテレフタレートをＰＥＴ、アクリル系樹脂をＰＭＭＡ、カーボンブラックをＣＢ、コバルトバイオレット（Ｃ．Ｉ．Ｖｉｏｌｅｔ  １４）をＣＶで示した。
【００７９】
【表１】
2008164526.tif 000003
【００８０】
２．時計用文字板の外観評価
前記各実施例および各比較例で製造した各時計用文字板について、目視による観察を行い、これらの外観を以下の６段階の基準に従い、評価した。
◎◎：高級感があり、きわめて優良な外観を呈している。
◎：高級感があり、優良な外観を呈している。
○：高級感があり、良好な外観を呈している。
△：高級感に劣る。または、美的外観がやや不良である。
×：美的外観が不良である。
××：美的外観がきわめて不良である。
【００８１】
３．時計用文字板の光透過性評価
前記各実施例および各比較例で製造した各時計用文字板について、以下のような方法により、光透過性を評価した。
まず、太陽電池と各時計用文字板とを暗室にいれた。その後、太陽電池単体でその受光面に対し、所定距離離間した蛍光灯（光源）からの光を入射させた。この際、太陽電池の発電電流をＡ［ｍＡ］とした。次に、前記太陽電池の受光面の上面に時計用文字板を重ね合わせた状態で、前記と同様に所定距離離間した蛍光灯（光源）からの光を入射させた。この状態での、太陽電池の発電電流をＢ［ｍＡ］とした。そして、（Ｂ／Ａ）×１００で表される時計用文字板の光透過率を算出し、以下の６段階の基準に従い、評価した。時計用文字板の光透過率が大きいほど、時計用文字板の光透過性は優れたものであるといえる。
◎◎：３５％以上。
◎：３２％以上３５％未満。
○：２８％以上３２％未満。
△：２５％以上２８％未満。
×：１７％以上２５％未満。
××：１７％未満。
【００８２】
その後、前記各実施例および各比較例で製造した時計用文字板を用いて、図６に示すような腕時計を製造した。そして、製造された各腕時計を暗室にいれた。その後、時計の文字板側の面（ガラス板側の面）から、所定距離離間した蛍光灯（光源）からの光を入射させた。この際、光の照射強度が次第に大きくなるように照射強度を一定の速度で変化させた。その結果、本発明の時計では、比較的照射強度が小さい場合でもムーブメントが駆動した。これに対し、比較例２、５の時計では、比較的照射強度が大きい場合でもムーブメントの駆動が確認されなかった。
【００８３】
４．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
次に、時計ケース内に、腕時計用内部モジュール（ムーブメント）および、時計用文字板を組み込み、この状態での電波の受信感度を測定した。
【００８４】
時計用文字板を組み込まない状態での受信感度を基準とし、時計用文字板を組み込んだ場合における受信感度の低下量（ｄＢ）を以下の４段階の基準に従い、評価した。電波の受信感度の低下が低いものほど、文字板の電波透過性は優れたものであるといえる。
◎：感度の低下が認められない（検出限界以下）。
○：感度の低下が０．７ｄＢ未満で認められる。
△：感度の低下が０．７ｄＢ以上１．０ｄＢ未満。
×：感度の低下が１．０ｄＢ以上。
【００８５】
５．被膜（酸化物被膜、反射膜、光吸収膜）の密着性評価（耐久性評価）
前記各実施例および各比較例で製造した各時計用文字板について、以下に示すような２種の試験を行い、被膜（酸化物被膜、反射膜、光吸収膜）の密着性を評価した。
５−１．折り曲げ試験
各時計用文字板について、直径４ｍｍの鉄製の棒材を支点とし、時計用文字板の中心を基準に３０°の折り曲げを行った後、時計用文字板の外観を目視により観察し、これらの外観を以下の４段階の基準に従い、評価した。折り曲げは、圧縮／引っ張りの両方向について行った。
◎：被膜の浮き、剥がれ等が全く認められない。
○：被膜の浮きがほとんど認められない。
△：被膜の浮きがはっきりと認められる。
×：被膜のひび割れ、剥離がはっきりと認められる。
【００８６】
５−２．熱サイクル試験
各時計用文字板を、以下のような熱サイクル試験に供した。
まず、時計用文字板を、２０℃の環境下に１．５時間、次いで、６０℃の環境下に２時間、次いで、２０℃の環境下に１．５時間、次いで、−２０℃の環境下に３時間静置した。その後、再び、環境温度を２０℃に戻し、これを１サイクル（８時間）とし、このサイクルを合計３回繰り返した（合計２４時間）。
【００８７】
その後、時計用文字板の外観を目視により観察し、これらの外観を以下の４段階の基準に従い、評価した。
◎：被膜の浮き、剥がれ等が全く認められない。
○：被膜の浮きがほとんど認められない。
△：被膜の浮きがはっきりと認められる。
×：被膜のひび割れ、剥離がはっきりと認められる。
これらの結果を表２に示す。
【００８８】
【表２】
2008164526.tif 000004
【００８９】
表２から明らかなように、本発明の時計用文字板は、いずれも優れた美的外観を有するとともに、光の透過性に優れていた。
これに対し、比較例では、満足な結果が得られなかった。すなわち、反射膜を有していない比較例１の時計用文字板では、時計用文字板全体としての光の透過率が低いものであった。また、反射膜を有するものの、光吸収膜を有していない比較例３、４の時計用文字板では、十分に高級感のある外観を呈していなかった。また、光吸収膜を備えているものの、光吸収膜に開口部が設けられていない比較例２の時計用文字板では、光の透過性が非常に悪いものであった。また、光吸収膜および反射膜を有するものの、反射膜に開口部が設けられていない比較例５の時計用文字板では、光の透過性が非常に悪く、また、美的外観にも劣っていた。
また、各実施例および各比較例で得られた時計用文字板を用いて、図６に示すような時計を組み立てた。このようにして得られた各時計について、上記と同様の試験、評価を行ったところ、上記と同様の結果が得られた。
【図面の簡単な説明】
【００９０】
【図１】本発明の時計用文字板の好適な実施形態を示す断面図である。
【図２】本発明の時計用文字板の好適な実施形態を示す平面図である。
【図３】光吸収膜が有する開口部の形状（パターン）の一例を説明するための模式的な平面図である。
【図４】光吸収膜が有する開口部の形状（パターン）の他の一例を説明するための模式的な平面図である。
【図５】本発明の時計用文字板の製造方法の好適な実施形態を示す断面図である。
【図６】本発明の時計（腕時計）の好適な実施形態を示す部分断面図である。
【符号の説明】
【００９１】
１…時計用文字板  ２…基板（基材）  ３…光吸収膜  ３１…開口部（第１の開口部）  ４…反射膜（金属被膜）  ４１…開口部（第２の開口部）  ５…酸化物被膜  １１…太陽電池  １０１…ムーブメント  １０２…胴（ケース）  １０３…裏蓋  １０４…ベゼル（縁）  １０５…ガラス板（カバーガラス）  １０６…巻真パイプ  １０７…りゅうず  １０７１…軸部  １０７２…溝  １０８…プラスチックパッキン  １０９…プラスチックパッキン  １１３…ゴムパッキン（りゅうずパッキン）  １１４…ゴムパッキン（裏蓋パッキン）  １１５…接合部（シール部）  １００…腕時計（携帯時計）
【図１】
2008164526.tif 000005
【図２】
2008164526.tif 000006
【図３】
2008164526.tif 000007
【図４】
2008164526.tif 000008
【図５】
2008164526.tif 000009
【図６】
2008164526.tif 000010